(57)【特許請求の範囲】
【請求項１】
下記一般式（１）
【化１】
0005721544.tif 000056
｛式中、
Ｒ１は、アルキル基であり、
Ｒ２、およびＲ３は、それぞれ独立に、水素原子、アルキル基、またはアルコキシ基であり、
Ｒ４、およびＲ５は、それぞれ独立に、水素原子、ヒドロキシル基、アルキル基、ハロアルキル基、シクロアルキル基、アルコキシ基、アミノ基、環員窒素原子を有し且つその窒素原子でそれが結合している炭素原子に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基、アリール基、アルキルチオ基、シクロアルキルチオ基、アリールチオ基、またはヘテロアリールチオ基であり、
また、Ｒ４、およびＲ５は、Ｒ４とＲ５とが一緒になって、それらが結合する炭素原子と共に、脂肪族環、または酸素原子あるいは窒素原子を含む複素環を形成してもよく、
Ｒ６、およびＲ７は、それぞれ独立に、ヒドロキシル基、アルキル基、ハロアルキル基、シクロアルキル基、アルコキシ基、アミノ基、環員窒素原子を有し且つその窒素原子でそれが結合している炭素原子に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基、アリール基、アルキルチオ基、シクロアルキルチオ基、アリールチオ基、またはヘテロアリールチオ基であり、
Ｒ８、およびＲ９は、それぞれ独立に、下記式（２）
【化２】
0005721544.tif 000057
（式中、
Ｒ１０は、アリール基、またはヘテロアリール基であり、
Ｒ１１は、水素原子、アルキル基、またはハロゲン原子であり、
ｍは、１〜３の整数である。）で示される基、下記式（３）
【化３】
0005721544.tif 000058
（式中、
Ｒ１２は、アリール基、またはヘテロアリール基であり、
ｎは、１〜３の整数である。）で示される基、アリール基、ヘテロアリール基、またはアルキル基であり、
また、Ｒ８、およびＲ９は、Ｒ８とＲ９が一緒になって、それらが結合する炭素原子と共に、脂肪族環を形成してもよく、
Ｚは、アルキレン基、シクロアルキレン基、またはアリレン基から選ばれる２価の基であり、
ａは０〜２の整数であり、
ｂは０〜４の整数であり、
ａが２である場合には、２つのＲ６は、互いに同一でも異なる基であってもよく、
ｂが２〜４である場合には、複数のＲ７は、互いに同一でも異なる基であってもよい。｝
で示されるクロメン化合物。
【請求項２】
請求項１に記載のクロメン化合物と重合性単量体とを含有するフォトクロミック硬化性組成物。
【請求項３】
その内部に請求項１に記載のクロメン化合物が分散した高分子成型体を構成部材として有するフォトクロミック光学物品。
【請求項４】
少なくとも１つの面の全部または一部が請求項１に記載のクロメン化合物が分散した高分子膜で被覆された光学基材を構成部材として有する光学物品。
【請求項５】
下記一般式（４）
【化４】
0005721544.tif 000059
（式中、
Ｒ１は、アルキル基であり、
Ｒ２、およびＲ３は、それぞれ独立に、水素原子、アルキル基、またはアルコキシ基であり、
Ｒ４、およびＲ５は、それぞれ独立に、水素原子、ヒドロキシル基、アルキル基、ハロアルキル基、シクロアルキル基、アルコキシ基、アミノ基、環員窒素原子を有し且つその窒素原子でそれが結合している炭素原子に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基、アリール基、アルキルチオ基、シクロアルキルチオ基、アリールチオ基、またはヘテロアリールチオ基であり、
また、Ｒ４、およびＲ５は、Ｒ４とＲ５とが一緒になって、それらが結合する炭素原子と共に、脂肪族環、または酸素原子あるいは窒素原子を含む複素環を形成してもよく、
Ｒ６、およびＲ７は、それぞれ独立に、ヒドロキシル基、アルキル基、ハロアルキル基、シクロアルキル基、アルコキシ基、アミノ基、環員窒素原子を有し且つその窒素原子でそれが結合している炭素原子に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基、アリール基、アルキルチオ基、シクロアルキルチオ基、アリールチオ基、またはヘテロアリールチオ基であり、
Ｚは、アルキレン基、シクロアルキレン基、またはアリレン基から選ばれる２価の基であり、
ａは０〜２の整数であり、
ｂは０〜４の整数であり、
ａが２である場合には、２つのＲ６は、互いに同一でも異なる基であってもよく、
ｂが２〜４である場合には、複数のＲ７は、互いに同一でも異なる基であってもよい。）
で示されるナフトール化合物。
【発明の詳細な説明】
【技術分野】
【０００１】
本発明は、フォトクロミック眼鏡レンズの用のフォトクロミック化合物として有用な新規なクロメン化合物に関する。
【背景技術】
【０００２】
フォトクロミズムとは、ある化合物に太陽光あるいは水銀灯の光のような紫外線を含む光を照射すると速やかに色が変わり、光の照射を止めて暗所におくと元の色に戻る可逆作用のことである。この性質を有する化合物は、フォトクロミック化合物と呼ばれ、フォトクロミックプラスチックレンズの材料として使用されている。
【０００３】
このような用途に使用されるフォトクロミック化合物は、
（i）紫外線を照射する前の可視光領域での着色度（以下、初期着色という。）が小さい、
（ii）紫外線を照射した時の着色度（以下、発色濃度という。）が高い、
（iii）紫外線を照射し始めてから発色濃度が飽和に達するまでの速度（以下、発色感度という。）が速い、
（iv）紫外線の照射を止めてから元の状態に戻るまでの速度（以下、退色速度という。）が速い、
（v）この可逆作用の繰り返し耐久性がよい、および
（vi）使用されるホスト材料への分散性が高くなるように、硬化後にホスト材料となるモノマー組成物に高濃度に溶解する、
といった特性が求められている。
【０００４】
このような要求を満足し得るフォトクロミック化合物としては、下記式（I）
【０００５】
【化１】
0005721544.tif 000002
【０００６】
で示されるインデノ（２，１−ｆ）ナフト（１，２−ｂ）ピラン構造を基本骨格として有するクロメン化合物が知られている。
【０００７】
例えば、特許文献１には、下記式（II）
【０００８】
【化２】
0005721544.tif 000003
【０００９】
で示されるクロメン化合物が開示されている。
【００１０】
また、特許文献２には、前記式（I）における１３位の炭素原子をスピロ原子とし、該炭素原子に環構造がスピロ結合した化合物は退色速度が向上することが記載されている。そして、具体的な化合物として、下記式（III）や下記式（IV）で示されるクロメン化合物が開示されている。
【００１１】
【化３】
0005721544.tif 000004
【００１２】
【化４】
0005721544.tif 000005
【００１３】
近年、フォトクロミック化合物に対する要求特性として、上述の(i)〜(vi)の特性に加えて、
(vii)単一の化合物でブラウンやグレーといった中間色に着色する、
といった特性が求められている。この理由は、以下の通りである。
【００１４】
通常、ブラウンやグレーなどの色調を得るためには、黄色や青色などの着色色調の異なるフォトクロミック化合物を２種以上混合する必要がある。この際、混合するフォトクロミック化合物の退色速度や耐久性が一致しない場合には、退色時の色調が着色色調と異なったり、劣化に伴い着色色調が変化したりするという問題が生じる。この問題を改善するため、中間色に着色する化合物（以下、ダブルピーク化合物とする場合もある）を使用することが望まれている。
【００１５】
フォトクロミック化合物は、黄色に発色する化合物の耐久性が悪いことが知られている。そのため、前記ダブルピーク化合物の中でも、特に、黄色の発色濃度が、青色の発色濃度よりも、より高くなる化合物が望まれている（以下、ダブルピーク化合物において、青色発色濃度に対する黄色発色濃度の比をダブルピーク性という場合もある。）。
【００１６】
前記ダブルピーク化合物としては、前記式（I）において、６位および７位の炭素原子に電子供与性の置換基を導入することが知られている。例えば、特許文献３や特許文献４には、下記式（V）や下記式（VI）で示される化合物が開示されている。
【００１７】
【化５】
0005721544.tif 000006
【００１８】
【化６】
0005721544.tif 000007
【００１９】
これら化合物は、単一の化合物で中間色に着色し、かつ退色が速いため優れた化合物である。
【００２０】
上記式（II）〜（VI）で示される公知のクロメン化合物は、フォトクロミック特性の優れた化合物である。
【００２１】
しかしながら、クロメン化合物に対する要求特性は、年々、高まっており、上記化合物よりも、さらに、フォトクロミック特性のよい化合物の開発が望まれている。特に、屋内などの光未照射状態における透明性を向上させること、言い換えれば、初期着色の極めて少ない化合物が強く望まれていた。
【先行技術文献】
【特許文献】
【００２２】
【特許文献１】国際公開第ＷＯ９６／１４５９６号明細書
【特許文献２】国際公開第ＷＯ０１／６０８１１号明細書
【特許文献３】国際公開第ＷＯ２００５／０２８４６５号パンフレット
【特許文献４】国際公開第ＷＯ２０１１／０１６５８２号パンフレット
【発明の概要】
【発明が解決しようとする課題】
【００２３】
そこで、本発明の目的は、上記した化合物に比べ、初期着色が小さく、発色濃度が高く、退色速度が速く、且つ劣化時の着色の少なく、繰り返し使用した場合の発色濃度の低下が少ない、すなわちフォトクロミック性の耐久性に優れた、クロメン化合物を提供することにある。特に、初期着色が極めて小さい、つまり、光未照射状態における透明性が向上したクロメン化合物を提供することにある。そして、その中でも、特に、上記フォトクロミック特性に加え、中間色に発色し、ダブルピーク性をも改善できるクロメン化合物を提供することにある。
【００２４】
本発明のさらに他の目的は、光学物品の基材となるモノマー組成物に高濃度で溶解し得るクロメン化合物を提供することにある。
【課題を解決するための手段】
【００２５】
本発明者等は、上記課題を解決すべく鋭意検討を行なった。その結果、インデノ（２，１−ｆ）ナフト（１，２−ｂ）ピラン構造の１３位の炭素原子をスピロ原子とし、該１３位の炭素原子に環構造がスピロ結合した化合物において、該スピロ原子に対してα位（隣位）に相当する炭素原子にアルキル基を導入したクロメン化合物は、高い発色濃度を維持したまま、サーモクロミズムによる初期着色が大幅に改善されることを見出し、本発明を完成するに至った。そして、特に、６位、７位に特定の基を有するダブルピーク化合物にこの基を導入すると、初期着色が大幅に改善され、しかも、ダブルピーク性をも向上できる化合物となることを見出し、本発明を完成するに至った。
【００２６】
すなわち、第一の本発明は、下記一般式（１）で示されるクロメン化合物である。
【００２７】
【化７】
0005721544.tif 000008
【００２８】
｛式中、
Ｒ１は、アルキル基であり、
Ｒ２、およびＲ３は、それぞれ独立に、水素原子、アルキル基、アルコキシ基であり、
Ｒ４、およびＲ５は、それぞれ独立に、水素原子、ヒドロキシル基、アルキル基、ハロアルキル基、シクロアルキル基、アルコキシ基、アミノ基、環員窒素原子を有し且つその窒素原子でそれが結合している炭素原子に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基、アリール基、アルキルチオ基、シクロアルキルチオ基、アリールチオ基、またはヘテロアリールチオ基であり、
また、Ｒ４、およびＲ５は、Ｒ４とＲ５とが一緒になって、それらが結合する炭素原子と共に、脂肪族環、または酸素原子あるいは窒素原子を含む複素環を形成してもよく、
Ｒ６、およびＲ７は、それぞれ独立に、ヒドロキシル基、アルキル基、ハロアルキル基、シクロアルキル基、アルコキシ基、アミノ基、環員窒素原子を有し且つその窒素原子でそれが結合している炭素原子に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基、アリール基、アルキルチオ基、シクロアルキルチオ基、アリールチオ基、またはヘテロアリールチオ基であり、
Ｒ８、およびＲ９は、それぞれ独立に、下記式（２）
【００２９】
【化８】
0005721544.tif 000009
【００３０】
（式中、
Ｒ１０は、アリール基、またはヘテロアリール基であり、
Ｒ１１は、水素原子、アルキル基、またはハロゲン原子であり、
ｍは、１〜３の整数である。）で示される基、下記式（３）
【００３１】
【化９】
0005721544.tif 000010
【００３２】
（式中、
Ｒ１２は、アリール基、またはヘテロアリール基であり、
ｎは、１〜３の整数である。）で示される基、アリール基、ヘテロアリール基、またはアルキル基であり、
また、Ｒ８、およびＲ９は、Ｒ８とＲ９が一緒になって、それらが結合する炭素原子と共に、脂肪族環を形成してもよく、
Ｚは、アルキレン基、シクロアルキレン基、アリレン基から選ばれる２価の基であり、
ａは０〜２の整数であり、
ｂは０〜４の整数であり、
ａが２である場合には、２つのＲ６は、互いに同一でも異なる基であってもよく、
ｂが２〜４である場合には、複数のＲ７は、互いに同一でも異なる基であってもよい。｝。
【００３３】
第二の本発明は、本発明のクロメン化合物と重合性単量体とを含有するフォトクロミック硬化性組成物である。
【００３４】
第三の本発明は、その内部に本発明のクロメン化合物が分散した高分子成型体を構成部材として有するフォトクロミック光学物品であり、第四に、本発明は、少なくとも１つの面の全部または一部が本発明のクロメン化合物が分散した高分子膜で被覆された光学基材を構成部材として有する光学物品である。
【００３５】
また、第四の本発明は、後述する一般式（４）で示されるナフトール化合物である。
【発明の効果】
【００３６】
本発明のクロメン化合物は、従来の化合物に比べて、特に光未照射状態における着色が小さく、発色濃度が高く、溶液中または高分子固体マトリックス中に分散させても速い退色速度を示し、加えて優れた耐久性を示す。特に、中間色に発色するクロメン化合物においては、ダブルピーク性をも改善できる。
【００３７】
したがって、例えば、本発明のクロメン化合物を用いてフォトクロミックレンズを作製した場合には、屋内において透明性が極めて高く、屋外へ出た時にすばやく、濃く着色し、屋外から室内に戻った時にすばやく退色して元の色調に戻り、さらに長時間使用可能な耐久性の高いフォトクロミックレンズを製造できる。
【図面の簡単な説明】
【００３８】
【図１】実施例１と比較例１で得られたフォトクロミックプラスチックレンズの紫外線吸収曲線（波長に対する透過率をプロットした曲線）である。
【発明を実施するための形態】
【００３９】
本発明のクロメン化合物は、下記一般式（１）
【００４０】
【化１０】
0005721544.tif 000011
【００４１】
で示されるインデノ（２，１−ｆ）ナフト（１，２−ｂ）ピラン構造の化合物である。そして、本発明のクロメン化合物は、１３位の炭素原子をスピロ原子として、該１３位の炭素原子に環構造がスピロ結合した化合物であって、該スピロ原子に対してα位（隣位）に相当する炭素原子にアルキル基を有することが最大の特徴である。α位に置換基を有さない化合物やα位の４つの水素原子が全て置換された化合物は、これまでに知られていた。しかしながら、置換基の数が１〜３である化合物は、これまで知られておらず、その特異的な効果についても知られていなかった。以下、本発明の化合物について、詳細に説明する。
【００４２】
＜置換基Ｒ１＞
Ｒ１は、アルキル基である。本発明のクロメン化合物は、このＲ１を有するため、優れた効果を発揮する。
【００４３】
ここでアルキル基としては、炭素数１〜６のアルキル基が好ましい。好適なアルキル基の例としては、メチル基、エチル基、ｎ−プロピル基、イソプロピル基、ｎ−ブチル基、ｓｅｃ−ブチル基、ｔｅｒｔ−ブチル基、ペンチル基、ヘキシル基等を挙げることができる。
【００４４】
＜置換基Ｒ２およびＲ３＞
Ｒ２、およびＲ３は、それぞれ独立に、水素原子、アルキル基、アルコキシ基である。
【００４５】
前記アルキル基としては、炭素数１〜６のアルキル基が好ましい。好適なアルキル基の例としては、メチル基、エチル基、ｎ−プロピル基、イソプロピル基、ｎ−ブチル基、ｓｅｃ−ブチル基、ｔｅｒｔ−ブチル基、ペンチル基、ヘキシル基等を挙げることができる。
【００４６】
前記アルコキシ基としては、炭素数１〜６のアルコキシ基が好ましい。好適なアルコキシ基の例としては、メトキシ基、エトキシ基、ｎ−プロポキシ基、イソプロポキシ基、ｎ−ブトキシ基、ｓｅｃ−ブトキシ基、ｔｅｒｔ−ブトキシ基等を挙げることができる。
【００４７】
なお、一般式（１）において、Ｒ３が結合する炭素原子は、１つの水素原子を有する。この構造となることにより、得られるクロメン化合物は優れた効果を発揮する。
【００４８】
＜置換基Ｒ１、Ｒ２、およびＲ３の組み合わせ＞
原料の入手のしやすさという観点から、前述の置換基Ｒ２、およびＲ３は、それぞれ独立に、水素原子、又はアルキル基であることが好ましい。アルキル基の場合、前述の置換基Ｒ１と同一のアルキル基となることが好ましい。
【００４９】
また、本発明のクロメン化合物は、置換基の種類によっては構造異性体となる場合がある。この構造異性体は分離が困難であるため、生産性を考慮すると、本発明のクロメン化合物は、構造異性体とならない化合物が好ましい。そのため、置換基Ｒ３は、水素原子であることが好ましい。そして、置換基Ｒ１と置換基Ｒ２は、同一のアルキル基となることが好ましく、特に、両者が、メチル基となることが好ましい。
【００５０】
＜置換基Ｒ４、およびＲ５は＞
Ｒ４、およびＲ５は、それぞれ独立に、水素原子、ヒドロキシル基、アルキル基、ハロアルキル基、シクロアルキル基、アルコキシ基、アミノ基、環員窒素原子を有し且つその窒素原子でそれが結合している炭素原子に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基、アリール基、アルキルチオ基、シクロアルキルチオ基、アリールチオ基、またはヘテロアリールチオ基である。
【００５１】
また、Ｒ４、およびＲ５は、Ｒ４とＲ５とが一緒になって、それらが結合する炭素原子と共に、脂肪族環、または酸素原子あるいは窒素原子を含む複素環を形成してもよい。
【００５２】
前記アルキル基としては、炭素数１〜６のアルキル基が好ましい。好適なアルキル基の例としては、メチル基、エチル基、ｎ−プロピル基、イソプロピル基、ｎ−ブチル基、ｓｅｃ−ブチル基、ｔｅｒｔ−ブチル基、ペンチル基、ヘキシル基等を挙げることができる。
【００５３】
前記ハロアルキル基としては、フッ素原子、塩素原子もしくは臭素原子で置換された炭素数１〜６のアルキル基が好ましい。好適なハロアルキル基の例としては、トリフルオロメチル基、テトラフルオロエチル基、クロロメチル基、２−クロロエチル基、ブロモメチル基等を挙げることができる。
【００５４】
前記シクロアルキル基としては、炭素数３〜８のシクロアルキル基が好ましい。好適なシクロアルキル基の例としては、シクロプロピル基、シクロブチル基、シクロペンチル基、シクロヘキシル基等を挙げることができる。
【００５５】
前記アルコキシ基としては、炭素数１〜６のアルコキシ基が好ましい。好適なアルコキシ基の例としては、メトキシ基、エトキシ基、ｎ−プロポキシ基、イソプロポキシ基、ｎ−ブトキシ基、ｓｅｃ−ブトキシ基、ｔｅｒｔ−ブトキシ基等を挙げることができる。
【００５６】
前記アミノ基は、アミノ基（−ＮＨ２）に限定されるものではなく、１つまたは２つの水素原子が置換されていてもよい。かかるアミノ基が有する置換基としては、例えば炭素数１〜６のアルキル基、炭素数１〜６のハロアルキル基、炭素数１〜６のアルコキシ基、炭素数３〜７のシクロアルキル基、炭素数６〜１４のアリール基、炭素数４〜１４のヘテロアリール基等が挙げられる。好適なアミノ基の例としては、アミノ基、メチルアミノ基、ジメチルアミノ基、エチルアミノ基、ジエチルアミノ基、フェニルアミノ基、ジフェニルアミノ基等を挙げることできる。
【００５７】
前記環員窒素原子を有し且つその窒素原子でそれが結合している炭素原子に結合する複素環基は、例えばモルホリノ基、ピペリジノ基、ピロリジニル基、ピペラジノ基、Ｎ−メチルピペラジノ基の如き脂肪族複素環基およびインドリニル基の如き芳香族複素環基等を好ましいものとして挙げることができる。さらに、該複素環基は、置換基を有していてもよい。好ましい置換基としては、アルキル基が挙げられる。置換基を有する好適な複素環基としては、例えば２，６−ジメチルモルホリノ基、２，６−ジメチルピペリジノ基および２，２，６，６−テトラメチルピペリジノ基等が挙げられる。
【００５８】
前記アルキルカルボニル基としては、炭素数２〜７のアルキルカルボニル基が好ましい。好適なアルキルカルボニル基の例としては、アセチル基、エチルカルボニル基が挙げられる。
【００５９】
前記アルコキシカルボニル基としては、炭素数２〜７のアルコキシカルボニル基が好ましい。好適なアルコキシカルボニル基の例としては、メトキシカルボニル基、エトキシカルボニル基が挙げられる。
【００６０】
前記ハロゲン原子としては、例えばフッ素原子、塩素原子、臭素原子、ヨウ素原子を挙げることができる。
【００６１】
前記アラルキル基としては、例えば炭素数７〜１１のアラルキル基が好ましい。好適なアラルキル基の例としては、ベンジル基、フェニルエチル基、フェニルプロピル基、フェニルブチル基、ナフチルメチル基等を挙げることができる。
【００６２】
前記アラルコキシ基としては、炭素数７〜１１のアラルコキシ基が好ましい。好適なアラルコキシ基の例としては、ベンジロキシ基、ナフチルメトキシ基等を挙げることができる。
【００６３】
前記アリールオキシ基としては、炭素数６〜１２のアリールオキシ基が好ましい。好適なアリールオキシ基の例としては、フェニルオキシ基、ナフチルオキシ基等を挙げることができる。
【００６４】
前記アリール基としては、例えば炭素数６〜１４のアリール基が好ましい。好適なアリール基の具体例としては、フェニル基、１−ナフチル基、２−ナフチル基等を挙げることができる。
【００６５】
これらのアラルキル基、アラルコキシ基、アリールオキシ基、およびアリール基は、ベンゼンもしくはナフタレン環の１〜７個の水素原子、特に好ましくは１〜４個の水素原子が、前記のヒドロキシル基、アルキル基、ハロアルキル基、シクロアルキル基、アルコキシ基、アミノ基、シアノ基、ニトロ基、ハロゲン原子で置換されていてもよい。
【００６６】
前記アルキルチオ基としては、炭素数１〜６のアルキルチオ基が好ましい。好適なアルキルチオ基の例としては、メチルチオ基、エチルチオ基、ｎ−プロピルチオ基、イソプロピルチオ基、ｎ−ブチルチオ基、ｓｅｃ−ブチルチオ基、ｔ−ブチルチオ基等を挙げることができる。
【００６７】
前記シクロアルキルチオ基としては、炭素数３〜８のシクロアルキルチオ基が好ましい。好適なシクロアルキルチオ基の例としては、シクロプロピルチオ基、シクロブチルチオ基、シクロペンチルチオ基、シクロヘキシルチオ基等を挙げることができる。
【００６８】
前記アリールチオ基としては、炭素数６〜１０のアリールチオ基が好ましい。好適なアリールチオ基の例としては、フェニルチオ基、１−ナフチルチオ基、２−ナフチルチオ基等を挙げることができる。
【００６９】
前記ヘテロアリールチオ基としては、炭素数４〜１２のヘテロアリールチオ基が好ましい。好適なヘテロアリールチオ基の例としては、チエニルチオ基、フリルチオ基、ピロリルチオ基、ピリジルチオ基、ベンゾチエニルチオ基、ベンゾフリルチオ基、ベンゾピロリルチオ基等を挙げることができる。
【００７０】
前記アリールチオ基および前記ヘテロアリールチオ基は、その基の１〜９個の水素原子、特に好ましくは１〜４個の水素原子が、炭素数1〜６のアルキル基、炭素数１〜６のアルコキシ基、炭素数３〜８のシクロアルキル基またはハロゲン原子で置換されていてもよい。
【００７１】
また、Ｒ４、およびＲ５が、Ｒ４とＲ５とが一緒になって、それらが結合する炭素原子と共に、脂肪族環、または酸素原子あるいは窒素原子を含む複素環を形成している場合、該環を構成する原子数は４〜８であることで好ましく、５または６であることが特に好ましい。この環は、置換基を有していてもよい。また、窒素原子を有する複素環の場合には、該窒素原子は、置換基を有することもできる。好適な脂肪族環または複素環として、下記に示す環が挙げられる。
【００７２】
【化１１】
0005721544.tif 000012
【００７３】
なお、破線で示した結合手を有する炭素原子が、６位、７位の炭素原子である。
【００７４】
上述のＲ４、およびＲ５は、光照射時の色調に与える影響が大きく、中間色の色調を得るためには、上記の基の中でも、アルキル基、シクロアルキル基、アルコキシ基、アミノ基、環員窒素原子を有し且つその窒素原子でそれが結合している炭素原子に結合する複素環基、アラルキル基、アラルコキシ基、アリールオキシ基、アリール基、アルキルチオ基、シクロアルキルチオ基、アリールチオ基、またはヘテロアリールチオ基が好ましい。これらの中でも、アルコキシ基、アミノ基、環員窒素原子を有し且つその窒素原子でそれが結合している炭素原子に結合する複素環基、アリール基、アルキルチオ基、またはアリールチオ基であることが特に好ましい。具体的には、メトキシ基、エトキシ基、ジメチルアミノ基、モルホリノ基、ピペリジノ基、２，６−ジメチルモルホリノ基、フェニル基、４−メトキシフェニル基、４−ジメチルアミノフェニル基、４−モルホリノフェニル基、２，４−ジメトキシフェニル基、メチルチオ基、フェニルチオ基が最適な基として挙げられる。
【００７５】
この中間色の色調を発現するＲ４、およびＲ５の基と、１３位の炭素原子に結合する、α位にアルキル基を有するスピロ環との組み合わせにより、サーモクロミズムによる初期着色（光未照射時の初期着色）を大幅に改善できると共に、ダブルピーク性をも高めることができる。
【００７６】
＜置換基Ｒ６およびＲ７＞
Ｒ６、およびＲ７は、それぞれ独立に、ヒドロキシル基、アルキル基、ハロアルキル基、シクロアルキル基、アルコキシ基、アミノ基、環員窒素原子を有し且つその窒素原子でそれが結合している炭素原子に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基、アリール基、アルキルチオ基、シクロアルキルチオ基、アリールチオ基、またはヘテロアリールチオ基である。
【００７７】
Ｒ６、およびＲ７において、アルキル基、ハロアルキル基、シクロアルキル基、アルコキシ基、アミノ基、環員窒素原子、アルキルカルボニル基、アルコキシカルボニル基、ハロゲン原子、アラルキル基、アラルコキシ基、アリールオキシ基、アリール基、アルキルチオ基、シクロアルキルチオ基、アリールチオ基、またはヘテロアリールチオ基は、前記Ｒ４、およびＲ５の置換基で説明した基と同様の基が挙げられる。
【００７８】
また、ａは、０〜２の整数であり、Ｒ６の基の数である。ａが２である場合、２つのＲ６は、互いに同一であっても異なってもよい。ｂは、０〜４の整数であり、Ｒ７の基の数である。ｂが２〜４の整数である場合、複数のＲ７は、互いに同一であっても異なってもよい。
【００７９】
上述のＲ６、およびＲ７は、退色速度に及ぼす影響が大きい。そのため、速い退色速度を得るためには、Ｒ６は、立体的に小さい置換基であることが好ましく、特に好適なＲ６は、水素原子（ａが０である場合）である。
【００８０】
一方、Ｒ７としては、速い退色速度が得られるという点で、水素原子（ｂが０である場合）、ハロアルキル基、またはシアノ基が好ましい。好適なＲ７としては、具体的には、水素原子、トリフルオロメチル基、シアノ基が特に好ましい。また、より速い退色速度を得るためには、ｂが１以上の場合、基Ｒ７は１１位の炭素原子に結合していることが好ましい。
【００８１】
＜置換基Ｒ８、およびＲ９＞
Ｒ８、およびＲ９は、それぞれ、下記式（２）で示される基、下記式（３）で示される基、アリール基、ヘテロアリール基、またはアルキル基である。
【００８２】
【化１２】
0005721544.tif 000013
【００８３】
【化１３】
0005721544.tif 000014
【００８４】
前記式（２）中のＲ１０は、アリール基またはヘテロアリール基である。ここで、アリール基としては、Ｒ４およびＲ５について既に説明した基と同じ基が挙げられる。
【００８５】
前記ヘテロアリール基は、特に制限されないが、酸素原子、窒素原子または硫黄原子を１〜２個含む５〜７員環の芳香族環、またはそれらのベンゼン環との縮合環よりなるヘテロアリール基が好適である。好適なヘテロアリール基を例示すると、チエニル基、フリル基、ピロリニル基、ピリジル基、ベンゾチエニル基、ベンゾフラニル基、ベンゾピロリニル基等を挙げることができる。
【００８６】
なお、ヘテロアリール基は、その基の１〜７個の水素原子、特に好ましくは１〜４個の水素原子が、前記のヒドロキシル基、アルキル基、ハロアルキル基、シクロアルキル基、アルコキシ基、アミノ基、環員窒素原子を有し且つその窒素原子でそれが結合している炭素原子に結合する複素環基、シアノ基、ニトロ基、ホルミル基、ヒドロキシカルボニル基、アルキルカルボニル基、アルコキシカルボニル基、ハロゲン原子で置換されていてもよい。
【００８７】
また、Ｒ１１は、水素原子、アルキル基またはハロゲン原子である。好ましいアルキル基としては、例えばメチル基、エチル基、プロピル基等が挙げられる。またハロゲン原子としては、例えばフッ素原子、塩素原子、臭素原子またはヨウ素原子を挙げることができる。
【００８８】
ｍは１〜３の整数である。原料入手の観点からｍは１であるのが好適である。
【００８９】
前記式（２）で示される基のうち好適な基の例としては、フェニル−エテニル基、（４−（Ｎ，Ｎ−ジメチルアミノ）フェニル）−エテニル基、（４−モルホリノフェニル）−エテニル基、（４−ピペリジノフェニル）−エテニル基、（４−メトキシフェニル）−エテニル基、（２−メトキシフェニル）−エテニル基、フェニル−１−メチルエテニル基、（４−メトキシフェニル）−１−メチルエテニル基、フェニル−１−フルオロエテニル基、（４−（Ｎ，Ｎ−ジメチルアミノ）フェニル）−１−フルオロエテニル基、２−チエニル−エテニル基、２−フリル−エテニル基、２−（Ｎ−メチル）ピロリニル−エテニル基、２−ベンゾチエニル−エテニル基、２−ベンゾフラニル−エテニル基および２−（Ｎ−メチル）インドリル−エテニル基等を挙げることができる。
【００９０】
前記式（３）において、Ｒ１２は、アリール基またはヘテロアリール基である。これらの基はＲ１０と同様に理解される。また、ｎは１〜３の整数である。原料入手の容易さの観点からｎは１であるのが好適である。
【００９１】
前記式（３）で示される基のうち好適な基の例示としては、フェニル−エチニル基、（４−（Ｎ，Ｎ−ジメチルアミノ）フェニル）−エチニル基、（４−モルホリノフェニル）−エチニル基、（４−ピペリジノフェニル）−エチニル基、（４−メトキシフェニル）−エチニル基、（４−メチルフェニル）−エチニル基、（２−メトキシフェニル）−エチニル基、２−チエニル−エチニル基、２−フリル−エチニル基、２−（Ｎ−メチル）ピロリニル−エチニル基、２−ベンゾチエニル−エチル基、２−ベンゾフラニル−エチニル基および２−（Ｎ−メチル）インドリル−エチニル基等を挙げることができる。
【００９２】
Ｒ８、およびＲ９のアリール基、またはアルキル基としては、Ｒ４およびＲ５について既に説明した基と同じ基が挙げられる。また、Ｒ８およびＲ９のヘテロアリール基としては、Ｒ１０について既に説明した基と同じ基が挙げられる。
【００９３】
また、Ｒ８およびＲ９は、それらが結合する炭素原子と一緒になって脂肪族炭化水素環を形成することもできる。脂肪族炭化水素環としては、好適な具体例として、アダマンタン環、ビシクロノナン環、ノルボルナン環およびフルオレン環等を挙げることができる。
【００９４】
前記一般式（１）のクロメン化合物が特に優れたフォトクロミック特性（ダブルピーク性および退色速度）を発揮するためには、上記Ｒ８、およびＲ９の少なくとも一方、好ましくは両方が、アリール基、またはヘテロアリール基であることが好ましい。特に、アルキル基、アルコキシ基、アミノ基、または環員窒素原子を有し且つその窒素原子でそれが結合している炭素原子に結合する複素環基から選ばれる置換基を少なくとも１つ以上有しているアリール基は特に好ましい。該置換基が結合する位置は、前記式（Ｉ）における３位の炭素原子と結合する位置に対してパラ位であることが好ましい。このような好適なアリール基を具体的に例示すると、４−メチルフェニル基、４−メトキシフェニル基、３，４−ジメトキシフェニル基、４−ｎ−プロポキシフェニル基、４−（Ｎ，Ｎ−ジメチルアミノ）フェニル基、４−（Ｎ，Ｎ−ジエチルアミノ）フェニル基、４−モルホリノフェニル基、４−ピペリジノフェニル基、３−（Ｎ，Ｎ−ジメチルアミノ）フェニル基、４−（２，６−ジメチルモルホリノ）フェニル基等を挙げることができる。
【００９５】
＜２価基Ｚ＞
Ｚは、アルキレン基、シクロアルキレン基、またはアリレン基から選ばれる２価の基である。
【００９６】
前記アルキレン基としては、直鎖状、または分岐状のいずれの形状であってもよく、炭素数１〜１５のアルキレン基が好ましい。中でも、直鎖状、および分岐状の側鎖を除いた部分（すなわち直鎖状の部分）の炭素数が１〜１２のアルキレン基であることが好ましい。分岐状のアルキレン基の場合、側鎖となる基は、炭素数１〜３のアルキル基が好ましく、原料の入手という観点からメチル基であることが特に好ましい。
【００９７】
好適なアルキレン基を具体的に例示すると、メチレン基、エチレン基、１，１−ジメチルエチレン基｛−Ｃ（ＣＨ３）（ＣＨ３）ＣＨ２−｝、プロピレン基｛−ＣＨ（ＣＨ３）ＣＨ２−｝、トリメチレン基、１，１−ジメチルトリメチレン基｛−Ｃ（ＣＨ３）（ＣＨ３）ＣＨ２ＣＨ２−｝、２，２−ジメチルトリメチレン｛−ＣＨ２Ｃ（ＣＨ３）（ＣＨ３）ＣＨ２−｝、１，１，３，３−テトラメチルトリメチレン基｛−Ｃ（ＣＨ３）（ＣＨ３）ＣＨ２Ｃ（ＣＨ３）（ＣＨ３）−｝、テトラメチレン基、ペンタメチレン基、ヘキサメチレン基等が挙げられる。なお、非対称な構造を有するアルキレン基においては、アルキレン基の両末端が結合する向きに特に制限はない。
【００９８】
前記シクロアルキレン基としては、炭素数５〜１０のシクロアルキレン基が好ましい（シクロアルキレン基を構成する炭素の数が５〜１０であることが好ましい。）。また、シクロアルキレン基上の水素原子の１つまたは複数個がメチル基で置換されていてもよい。好適なシクロアルキレン基を具体的に例示すると、シクロペンチレン基、シクロへキシレン基、シクロヘプチレン基、シクロオクチレン基、シクロノニレン基、シクロデシレン基等が挙げられる。
【００９９】
前記アリレン基としては、炭素数６〜１４のアリレン基が好ましい（アリレン基を構成する炭素の数が６〜１４であることが好ましい。）。また、アリレン上の水素原子の１つまたは複数個が炭素数１〜４のアルキル基もしくは炭素数１〜４のアルコキシ基で置換されていてもよい。好適なアリレン基を具体的に例示すると、１，２−フェニレン基、１，２−ナフチレン基、１，８−ナフチレン基、１，１’−ビフェニレン基等が挙げられる。
【０１００】
＜好ましいスピロ環＞
上記の２価基Ｚは、本発明のインデノ（２，１−ｆ）ナフト（１，２−ｂ）ピラン構造において、１３位の炭素原子をスピロ原子として結合する環を形成する基である。前記一般式（１）のクロメン化合物が高い退色速度と適度な退色速度を示すという点から、１３位のスピロ原子と２価基Ｚを含む環基として最適なものは、以下に例示できる。
【０１０１】
【化１４】
0005721544.tif 000015
【０１０２】
なお、１３と記した炭素原子が、１３位の炭素原子である。
【０１０３】
＜特に好適なクロメン化合物＞
本発明において特に好適なクロメン化合物を具体的に例示すれば、次のような化合物を挙げることができる。
【０１０４】
【化１５】
0005721544.tif 000016
【０１０５】
（クロメン化合物の同定）
本発明のクロメン化合物は、一般に常温常圧で無色、あるいは淡黄色、淡緑色の固体または粘稠な液体として存在し、次の（イ）〜（ハ）のような手段で確認できる。
（イ）  プロトン核磁気共鳴スペクトル（１Ｈ−ＮＭＲ）を測定することにより、δ：５．５〜９．０ｐｐｍ付近にアロマティックなプロトンおよびアルケンのプロトンに基づくピーク、δ：−１．０〜４．５ｐｐｍ付近にアルキル基およびアルキレン基のプロトンに基づくピークが現れる。また、それぞれのスペクトル強度を相対的に比較することにより、それぞれの結合基のプロトンの個数を知ることができる。
（ロ）  元素分析によって相当する生成物の組成を決定することができる。
（ハ）  １３Ｃ−核磁気共鳴スペクトル（１３Ｃ−ＮＭＲ）を測定することにより、δ：１１０〜１６０ｐｐｍ付近に芳香族炭化水素基の炭素に基づくピーク、δ：８０〜１４０ｐｐｍ付近にアルケンおよびアルキンの炭素に基づくピーク、δ：２０〜８０ｐｐｍ付近にアルキル基およびアルキレン基の炭素に基づくピークが現われる。
【０１０６】
＜クロメン化合物の製造＞
本発明のクロメン化合物の製造方法は、特に限定されず如何なる合成法によって得てもよい。前記一般式（１）で示されるクロメン化合物は例えば次のような方法で好適に製造することができる。
すなわち、下記式（４）
【０１０７】
【化１６】
0005721544.tif 000017
【０１０８】
（式中、
Ｒ１、Ｒ２、Ｒ３、Ｒ４、Ｒ５、Ｒ６、Ｒ７、Ｚ、ａおよびｂは、前記式（１）におけるものと同義である）で示されるナフトール化合物と、下記式（５）
【０１０９】
【化１７】
0005721544.tif 000018
【０１１０】
（式中、Ｒ８およびＲ９は、前記式（１）におけるものと同義である）で示されるプロパルギルアルコール化合物を、酸触媒存在下で反応させる方法により好適に製造することができる。ナフトール化合物とプロパルギルアルコール化合物との反応比率は、広い範囲から採用されるが、一般には１：１０〜１０：１（モル比）の範囲から選択される。また、酸触媒としては硫酸、ベンゼンスルホン酸、ｐ−トルエンスルホン酸、カンファースルホン酸、メタンスルホン酸、ｐ−トルエンスルホン酸ピリジニウム塩、シリカゲル、酸性アルミナ等が用いられ、ナフトール化合物とプロパルギルアルコール化合物との総和１００重量部当り０．１〜１０重量部の範囲で用いられる。反応温度は、０〜２００℃が好ましく、溶媒としては、非プロトン性有機溶媒、例えば、Ｎ−メチルピロリドン、ジメチルホルムアミド、テトラヒドロフラン、ベンゼン、トルエン等が好ましく使用される。かかる反応により得られた生成物の精製方法としては特に限定されない。例えば、シリカゲルカラム精製を行い、さらに再結晶により、生成物の精製を行なうことができる。
【０１１１】
（ナフトール化合物、及び合成方法）
一般的なナフトール化合物は、例えば、Ｊｏｕｒｎａｌ  ｏｆ  Ｏｒｇａｎｉｃ  Ｃｈｅｍｉｓｔｒｙ  ６９（１０）３２８２−３２９３，２００４、Ｓｙｎｔｈｅｔｉｃ  Ｃｏｍｍｕｎｉｃａｔｉｏｎｓ  ２３（１６）２２４１−２２４９（１９９３）、ＷＯ０１／６０８８１等の論文に記載に反応方法に基づいて合成することができる。
【０１１２】
前記式（４）で示されるナフトール化合物の合成方法を具体的に例示すれば、以下の方法を挙げることができる。
【０１１３】
下記式（６）
【０１１４】
【化１８】
0005721544.tif 000019
【０１１５】
で示されるベンゾフェノン化合物（式中、Ｒ４、Ｒ５、Ｒ６、Ｒ７、ａおよびｂは前記式（１）におけるものと同義である）を出発原料として、Ｓｔｏｂｂｅ反応、環化反応、加水分解反応を行うことで、下記式（７）
【０１１６】
【化１９】
0005721544.tif 000020
【０１１７】
のカルボン酸化合物を得る。その後、前記式（７）で示されるカルボン酸を炭酸カリウム等の塩基と塩化ベンジルを用いることでベンジル化を行い、次いで加水分解を行い、下記式（８）
【０１１８】
【化２０】
0005721544.tif 000021
【０１１９】
で示されるベンジル保護されたカルボン酸を得る。次いで、前記式（８）で示されるベンジル保護されたカルボン酸を、Ｃｕｒｔｉｕｓ転位、Ｈｏｆｍａｎｎ転位、Ｌｏｓｓｅｎ転位等の方法によりカルボン酸をアミンに変換し、これからジアゾニウム塩を調製する。このジアゾニウム塩を、Ｓａｎｄｍｅｙｅｒ反応等により臭素化またはヨウ素化して下記式（９）
【０１２０】
【化２１】
0005721544.tif 000022
【０１２１】
で示されるハライド化合物を得る。
【０１２２】
一方で、下記式（１０）
【０１２３】
【化２２】
0005721544.tif 000023
【０１２４】
で示される環状ケトン化合物を準備する。本発明で用いる環状ケトン化合物は市販されているものをそのまま用いてもよいが、公知の方法で合成してもよい。例えば、Ｔｅｔｒａｈｅｄｒｏｎ  Ｌｅｔｔｅｒｓ，ｖｏｌ．３４．７３９５−７３９８（１９９３）、Ｊｏｕｒｎａｌ  ｏｆ  Ｏｒｇａｎｉｃ  Ｃｈｅｍｉｓｔｒｙ，ｖｏｌ．５８．４４６９−４４７０（１９９３）、Ｏｒｇａｎｉｃ  ａｎｄ  Ｂｉｏ−Ｃｈｅｍｉｓｔｒｙ，１６９７−１７０３（１９９０）等の文献に記載の方法が適用できる。
【０１２５】
前記式（９）のハライド化合物をマグネシウムやリチウム等と反応させ有機金属試薬を調製する。この有機金属試薬を、前記式（１０）の環状ケトン化合物と、−８０〜７０℃、１０分〜４時間、有機溶媒中で反応させ、下記式（１１）
【０１２６】
【化２３】
0005721544.tif 000024
【０１２７】
で示されるアルコール化合物を得る。その後、前記式（１１）で示されるアルコール化合物を中性〜酸性条件下において１０〜１２０℃で１０分〜４時間反応させ、アルコール化合物のスピロ化反応と脱ベンジル反応を同時に行い、目的とする前記式（４）のナフトール化合物を合成することができる。かかる反応において、前記有機金属試薬と前記式（１０）で示される環状ケトン化合物との反応比率は、広い範囲から採用されるが、好ましくは１：１０〜１０：１（モル比）の範囲から選択される。反応温度は、−８０〜７０℃が好ましく、溶媒としては、非プロトン性有機溶媒、例えば、ジエチルエーテル、テトラヒドロフラン、ベンゼン、トルエン等が好ましく使用される。また、アルコール体の中性〜酸性条件下でのスピロ化は、硫酸、ベンゼンスルホン酸、ｐ−トルエンスルホン酸、メタンスルホン酸等の酸触媒を用いて行うことが好ましく、このような酸触媒は、アルコール体１００重量部当り０．１〜１０重量部の範囲で用いるのが好適である。スピロ化に際しては、ベンゼン、トルエン、キシレン等の溶媒が使用される。
【０１２８】
（好適なナフトール化合物）
好適なナフトール化合物としては、下記式で示される化合物が挙げられる。
【０１２９】
【化２４】
0005721544.tif 000025
【０１３０】
（プロパルギルアルコール化合物）
また、前記式（５）で示されるプロパルギルアルコール化合物は、種々の方法で合成することができる。例えば、ケトン化合物とリチウムアセチリド等の金属アセチレン化合物と反応させることにより、容易に合成できる。
【０１３１】
本発明のクロメン化合物は、前記ナフトール化合物とプロパルギルアルコール化合物とを反応させることにより得られる。得られたクロメン化合物は、トルエン、クロロホルム、テトラヒドロフラン等の汎用の有機溶媒によく溶ける。このような溶媒に前記式（１）で示されるクロメン化合物を溶かしたとき、一般に溶液はほぼ無色透明であり、太陽光あるいは紫外線を照射すると速やかに発色し、光を遮断すると可逆的に速やかに元の無色にもどる良好なフォトクロミック作用を呈する。
【０１３２】
（他のフォトクロミック化合物との組み合わせ）
本発明のクロメン化合物は、単独で中間色を示すものもある。ただし、フォトクロミックレンズとして要求される様々な色調を得るために、他のフォトクロミック化合物と組み合わせて用いることもできる。組み合わせるフォトクロミック化合物は、公知の化合物を何ら制限なく用いることができる。例えば、フルギド、フルギミド、スピロオキサジン、クロメン等が挙げられる。中でも、発退色時の色調を均一に保つことができ、フォトクロミック性の劣化に伴う発色時の色ずれを抑制でき、さらに、初期着色を小さくできるという点からクロメン化合物が特に好ましい。
【０１３３】
本発明のクロメン化合物を含有し、さらに、発色感度、退色速度が良好で、且つ、初期着色の小さい、他のクロメン化合物を組み合わせることにより、発退色時の色調が均一で、且つ、高い透明性を与えるフォトクロミック組成物を得ることができる。
【０１３４】
これらの好適な他のクロメン化合物は、具体的には、下記（１２ａ）や（１２ｂ）のクロメン化合物をあげることができる。
【０１３５】
【化２５】
0005721544.tif 000026
【０１３６】
【化２６】
0005721544.tif 000027
【０１３７】
前記式（１２ａ）において、Ｒ４、Ｒ５、Ｒ６、Ｒ７、Ｒ８およびＲ９は式（１）で示したものと同義である。
【０１３８】
また、Ｒ１３、およびＲ１４は、それぞれ独立に、水素原子、ヒドロキシル基、炭素数１〜６のアルキル基、炭素数１〜６アルコキシ基である。
【０１３９】
さらに、Ｒ１３、およびＲ１４はそれらが結合する１３位の炭素原子と共に、
環員炭素数が３〜２０である脂肪族環であり、例えばシクロペンタン環、２，２，５，５−テトラメチルシクロペンタン環、シクロヘキサン環、３，３，５，５−テトラメチルシクロヘキサン環、シクロオクタン環、シクロヘプタン環、ノルボルナン環、ビシクロノナン環、アダマンタン環、
前記脂肪族環に芳香族環もしくは芳香族複素環が縮環した縮合多環であり、例えばフェナントレン環、
環員原子数が３〜２０である複素環であり、例えばチオフェン環、フラン環、ピリジン環、または、
前記複素環に芳香族環もしくは芳香族複素環が縮環した縮合多環であり、例えばフェニルフラン環、ビフェニルチオフェン環、
を形成するものであってもよい。
【０１４０】
前記式（１２ａ）で示されるクロメン化合物は、例えば、国際公開第ＷＯ２００１／６０８１１号パンフレット、国際公開第ＷＯ２００５／０２８４６５号パンフレット、国際公開第ＷＯ２０１１／０１６５８２号パンフレットに記載の化合物が挙げられる。
【０１４１】
前記式（１２ｂ）において、Ｒ６、Ｒ７、Ｒ８およびＲ９は式（１）で示したものと同義であり、ｃおよびｄは、それぞれ独立に０から４の整数である。
【０１４２】
前記式（１２ｂ）で示されるクロメン化合物は、例えば、国際公開第ＷＯ２００９／１３６６６８号パンフレットに記載の化合物が挙げられる。
【０１４３】
前記式（１２ａ）、（１２ｂ）で示されるクロメン化合物の中でも、高い透明性を付与するためには、以下の特性を有するクロメン化合物を選択することが好ましい。具体的には、サーモクロミズムによる透過率の差（ΔＴ％：波長８００ｎｍにおける透過率（Ｔ８００％）と極大吸収波長λmaxにおける透過率（Ｔ'λ％）との差）が２０％以下であり、紫外線吸収曲線の吸収端が３８０〜４３０ｎｍであるクロメン化合物を選択して使用することが好ましい。また、サーモクロミズムによる透過率の差（ΔＴ％）が７％以下であり、紫外線吸収曲線の吸収端が３８０〜４３０ｎｍであるクロメン化合物がより好ましい。さらに、サーモクロミズムによる透過率の差（ΔＴ％）が５％以下であり、紫外線吸収曲線の吸収端が３９０〜４２０ｎｍであるクロメン化合物が最も好ましい。なお、このサーモクロミズムによる透過率の差（ΔＴ％）、および紫外線吸収曲線の吸収端は、下記の実施例で記載した方法により測定した値である。
【０１４４】
上記の通り、本発明のクロメン化合物は、優れた効果を発揮する。そのため、色調調整を行う際、他のクロメン化合物と混合したフォトクロミック組成物は、優れた効果を発揮する。そのため、公知のクロメン化合物、特に好ましくは、前記式（１２ａ）、（１２ｂ）で示されるクロメン化合物と本発明のクロメン化合物とを配合したフォトクロミック組成物は、優れた効果を発揮する。
【０１４５】
また、本発明のクロメン化合物と他のクロメン化合物とを含むフォトクロミック組成物とする場合、各クロメン化合物の配合割合は、所望とする色調に応じて適宜決定すればよい。該フォトクロミック組成物が重合性単量体を含む硬化性組成物である場合には、本発明のクロメン化合物、および必要に応じて配合される他のクロメン化合物との合計量が、重合性単量体１００質量部に対し０．００１〜１０質量部とするのが好ましい。また、該硬化性組成物をコーティングのような薄膜（例えば１００μｍ程度の薄膜の場合）とする場合には、重合性単量体１００質量部に対して、本発明のクロメン化合物０．００１〜５．０質量部、他のクロメン化合物０．００１〜５．０質量部の範囲で色調を調整することが好ましい。一方、該硬化性組成物を厚い硬化体（例えば１ミリ以上の場合）とする場合には、重合性単量体１００質量部に対して、本発明のクロメン化合物０．００１〜０．５質量部、他のクロメン化合物０．００１〜０．５質量部の範囲で色調を調整することが好ましい。
【０１４６】
（組み合わせる安定剤）
本発明のクロメン化合物は、そのままでも耐久性が高いが、下記に示す紫外線吸収剤、光安定剤、および酸化防止剤等と併用することにより、さらに耐久性を高くすることができる。
【０１４７】
紫外線吸収剤としては、ベンゾフェノン系化合物、ベンゾトリアゾール系化合物、シアノアクリレート化合物、トリアジン系化合物、ベンゾエート系化合物等の公知の紫外線吸収剤を使用することができる。中でも、シアノアクリレート系化合物、ベンゾフェノン系化合物を使用することが好ましい。上記紫外線安定剤を前記硬化性組成物に配合する場合には、該紫外線安定剤の配合量は、重合性単量体１００質量部に対し、０．００１〜５質量部であることが好ましい。
【０１４８】
また、光安定剤としては公知のヒンダードアミンを、酸化防止剤としては公知のヒンダードフェノールを使用することができる。上記の光安定剤、および／または酸化防止剤を配合する場合には、光安定剤、および／または酸化防止剤の配合量は、重合性単量体１００質量部に対し、０．０１〜１０質量部であることが好ましい。
【０１４９】
（クロメン化合物の用途）
本発明のクロメン化合物は、高分子固体マトリックス中でも優れたフォトクロミック特性を示す。そのため、本発明のクロメン化合物は、該高分子固体マトリックス中に分散させた状態で様々な用途に用いることができる。対象となる高分子固体マトリックスとしては、本発明のクロメン化合物が均一に分散するものであればよく、光学的に好ましくは、例えばポリアクリル酸メチル、ポリアクリル酸エチル、ポリメタクリル酸メチル、ポリメタクリル酸エチル、ポリスチレン、ポリアクリロニトリル、ポリビニルアルコール、ポリアクリルアミド、ポリ（２−ヒドロキシエチルメタクリレート）、ポリジメチルシロキサン、ポリカーボネート等の熱可塑性樹脂を挙げることができる。
【０１５０】
さらに、ラジカル重合性多官能単量体を重合してなる熱硬化性樹脂も、高分子マトリックスとして用いることができる。このようなラジカル重合性多官能単量体としては、エチレングリコールジアクリレート、ジエチレングリコールジメタクリレート、トリエチレングリコールジメタクリレート、テトラエチレングリコールジメタクリレート、エチレングリコールビスグリシジルメタクリレート、ビスフェノールＡジメタクリレート、２，２−ビス（４−メタクリロイルオキシエトキシフェニル）プロパン、２，２−ビス（３，５−ジブロモ−４−メタクリロイルオキシエトキシフェニル）プロパン等の多価アクリル酸および多価メタクリル酸エステル化合物；ジアリルフタレート、ジアリルテレフタレート、ジアリルイソフタレート、酒石酸ジアリル、エポキシこはく酸ジアリル、ジアリルフマレート、クロレンド酸ジアリル、ヘキサフタル酸ジアリル、ジアリルカーボネート、アリルジグリコールカーボネート、トリメチロールプロパントリアリルカーボネート等の多価アリル化合物；１，２−ビス（メタクリロイルチオ）エタン、ビス（２−アクリロイルチオエチル）エーテル、１，４−ビス（メタクリロイルチオメチル）ベンゼン等の多価チオアクリル酸および多価チオメタクリル酸エステル化合物；グリシジルアクリレート、グリシジルメタクリレート、β−メチルグリシジルメタクリレート、ビスフェノールＡ−モノグリシジルエーテル−メタクリレート、４−グリシジルオキシメタクリレート、３−（グリシジル−２−オキシエトキシ）−２−ヒドロキシプロピルメタクリレート、３−（グリシジルオキシ−１−イソプロピルオキシ）−２−ヒドロキシプロピルアクリレート、３−グリシジルオキシ−２−ヒドロキシプロピルオキシ）−２−ヒドロキシプロピルアクリレート等のアクリル酸エステル化合物およびメタクリル酸エステル化合物；ジビニルベンゼン等を例示することができる。
【０１５１】
また、上述したラジカル重合性多官能単量体を、ラジカル重合性単官能単量体と共重合させた共重合体も、前記高分子マトリックスとして使用することができる。このようなラジカル重合性単官能単量体としては、例えばアクリル酸、メタクリル酸、無水マレイン酸等の不飽和カルボン酸；アクリル酸メチル、メタクリル酸メチル、メタクリル酸ベンジル、メタクリル酸フェニル、２−ヒドロキシエチルメタクリレート等のアクリル酸およびメタクリル酸エステル化合物；フマル酸ジエチル、フマル酸ジフェニル等のフマル酸エステル化合物；メチルチオアクリレート、ベンジルチオアクリレート、ベンジルチオメタクリレート等のチオアクリル酸およびチオメタクリル酸エステル化合物；スチレン、クロロスチレン、メチルスチレン、ビニルナフタレン、α−メチルスチレンダイマー、ブロモスチレン等のビニル化合物等が挙げられる。
【０１５２】
本発明のクロメン化合物を上記高分子固体マトリックス中へ分散させる方法は、一般的な手法を用いることができる。例えば、上記熱可塑性樹脂とクロメン化合物を溶融状態にて混練してクロメン化合物を樹脂中に分散させる方法が挙げられる。あるいは、上記重合性単量体にクロメン化合物を溶解させた後、重合触媒を加え熱または光にて重合させてクロメン化合物を樹脂中に分散させる方法が挙げられる。さらには、上記熱可塑性樹脂、または熱硬化性樹脂の表面にクロメン化合物を染色することによりクロメン化合物を樹脂中に分散させる方法等を挙げることができる。
【０１５３】
本発明のクロメン化合物は、フォトクロミック材として広範囲に利用でき、例えば、銀塩感光材に代る各種の記憶材料、複写材料、印刷用感光体、陰極線管用記憶材料、レーザー用感光材料、ホログラフィー用感光材料などの種々の記憶材料として利用できる。その他、本発明のクロメン化合物を用いたフォトクロミック材は、フォトクロミックレンズ材料、光学フィルター材料、ディスプレイ材料、光量計、装飾などの材料としても利用できる。
【０１５４】
フォトクロミックレンズを製造する場合には、均一な調光性能が得られる方法であれば、特に制限されるものではない。例えば、本発明のクロメン化合物を均一に分散してなるポリマーフィルムをレンズ中にサンドウイッチする方法でフォトクロミックレンズを製造できる。あるいは、本発明のクロメン化合物を前記の重合性単量体中に分散させ、所定の手法で重合することによりフォトクロミックレンズを製造できる。さらには、本発明のクロメン化合物を、例えばシリコーンオイル中に溶解し、得られた溶液を１５０〜２００℃で１０〜６０分かけてレンズ表面に含浸させ、さらにその表面を硬化性物質で被覆し、フォトクロミックレンズを製造することもできる。また、上記ポリマーフィルムをレンズ表面に塗布し、その表面を硬化性物質で被覆し、フォトクロミックレンズを製造することもできる。
【０１５５】
本発明のクロメン化合物、および重合性単量体とを含有する硬化性組成物を使用してフォトクロミックレンズを製造する場合には、該硬化性組成物をコーティング剤として使用することもできる。具体的には、該コーティング剤をレンズ基材の表面に塗布し、塗膜を硬化させてフォトクロミックレンズを製造すればよい。このとき、レンズ基材には、予め、アルカリ性溶液による表面処理、あるいはプラズマ処理等の表面処理を施してもよい。さらに、これら表面処理と併せて、またはこれら表面処理を行なわずに、レンズ基材とコート膜との密着性を向上させるためにプライマーを施用してもよい。
【実施例】
【０１５６】
以下、実施例によって本発明をさらに詳細に説明するが、本発明はこれらの実施例に限定されるものではない。
【０１５７】
実施例１
（ナフトール化合物の合成）
３−ブロモ−４−メトキシベンゾフェノン  ５０．０ｇ（１７２ｍｍｏｌ）と４−メトキシフェニルボロン酸  ２８．７ｇ（１８９ｍｍｏｌ）を１，２−ジメトキシエタン  ２５０ｍｌに加え、これにエタノール  ２５ｍｌ、１０％炭酸ナトリウム水溶液  ４００ｇ、テトラキストリフェニルホスフィンパラジウム  ０．０５ｇ（０．０４３ｍｍｏｌ）を加えて、７８℃で反応させた。３時間後、反応液にトルエン１０００ｍｌを加え、有機層を水で洗浄し、溶媒を除去した後、メタノール２００ｍｌで再結晶することで、下記式（１３）
【０１５８】
【化２７】
0005721544.tif 000028
【０１５９】
で示される４−メトキシ−３−(４−メトキシフェニル)ベンゾフェノンを白色固体５１．６ｇ（１６２ｍｍｏｌ、収率９４％）として得た。
【０１６０】
このベンゾフェノン化合物とコハク酸ジエチル  ３２．５ｇ（１８６ｍｍｏｌ）をテトラヒドロフラン  １５０ｍｌに溶解した。この溶液に、カリウム−ｔ−ブトキシド  ２３．６ｇ（２１１ｍｍｏｌ）のテトラヒドロフラン溶液を滴下し、５５℃で２時間反応した。その後、濃塩酸および塩化ナトリウム水溶液で洗浄し、溶媒を除去した。得られたオレンジ色のオイルに、無水酢酸  ８２．７ｇ（８１０ｍｍｏｌ）、酢酸ナトリウム  １３．３ｇ（１６２ｍｍｏｌ）、トルエン  ２００ｍｌを加え、還流温度で２時間反応させた。その後、水で洗浄を行い、溶媒を除去した。得られた赤褐色のオイルに、メタノール  ２００ｍｌと１０％水酸化ナトリウム水溶液  ２６５ｇを加え、還流温度で３時間反応させた。その後、メタノールを留去し、濃塩酸とトルエン  ３００ｍｌを加え、有機層を水で洗浄し、溶媒を除去した。これに酢酸エチル  ６００ｍｌを加えて還流温度で１時間撹拌し、５℃に冷却した。析出した固体をろ過し、ろ液の溶媒を除去し、トルエン  ８００ｍｌを加え、還流温度で１時間撹拌し、５℃に冷却した。析出した固体をろ過し、下記式（１４）
【０１６１】
【化２８】
0005721544.tif 000029
【０１６２】
で示されるカルボン酸化合物を淡黄色固体１７．７ｇ（４４．１ｍｍｏｌ、収率２７％）として得た。
【０１６３】
このカルボン酸化合物をジメチルホルムアミド  １７７ｍｌに溶解させ、これに、炭酸カリウム  １５．２ｇ（１１０ｍｍｏｌ）と塩化ベンジル１２．３ｇ（９６．９ｍｍｏｌ）を加え、６０℃で２時間反応させた。その後、トルエン５００ｍｌを加え、有機層を水で洗浄し、溶媒を除去した。これに、２−プロパノール  １７０ｍｌ、２０％水酸化ナトリウム水溶液  １１０ｇを加え、還流温度で４時間反応させた。その後、２−プロパノールを除去し、濃塩酸とテトラヒドロフラン２００ｍｌを加え、有機層を１０％塩化ナトリウム水溶液で洗浄し、溶媒を除去した。これにトルエン２００ｍｌを加え、還流温度で１時間撹拌、５℃に冷却して１時間撹拌後、析出した固体をろ過することで、下記式（１５）
【０１６４】
【化２９】
0005721544.tif 000030
【０１６５】
で示されるベンジル保護されたカルボン酸体を白色固体１９．０ｇ（３８．８ｍｍｏｌ、収率８８％）として得た。
【０１６６】
これをトルエン  １９０ｍｌに分散させ、トリエチルアミン  １１．７ｇ（１１６ｍｍｏｌ）、ジフェニルホスホリルアジド  １３．８ｇ（５０．３ｍｍｏｌ）を加え、２０℃で３時間撹拌した後に、エタノール  ９．１ｇ（１９７ｍｍｏｌ）を加え、７０℃で１時間反応させた。この溶液に水酸化カリウム  ２１．７ｇ（３８７ｍｍｏｌ）を加え、還流温度で３時間撹拌した後に、２０％塩化ナトリウム水溶液で有機層を洗浄した。溶媒を除去し、アセトニトリル  ３６０ｍｌ、６％塩酸  １１８ｇ（１９４ｍｍｏｌ）を加え、５℃に冷却した。これに、３３％亜硝酸ナトリウム水溶液  １２．２ｇ（５８．１ｍｍｏｌ）と５０％ヨウ化カリウム水溶液  ６４．３ｇ（１９４ｍｍｏｌ）を滴下し、２０℃で３時間撹拌した。反応後、トルエンを加え、有機層を水で洗浄し、有機層を除去し、シリカゲルを用いたクロマトグラフィーにより精製し、下記式（１６）
【０１６７】
【化３０】
0005721544.tif 000031
【０１６８】
で示されるヨウ素体化合物を淡黄色固体１５．６ｇ（２７．３ｍｍｏｌ、収率７０％）として得た。
【０１６９】
また、ケトン化合物は、以下のように合成した。先ず、下記式
【０１７０】
【化３１】
0005721544.tif 000032
で示される４，４−ジメチルシクロヘキセ−２−ノン  ６．２ｇ（５０ｍｍｏｌ）を酢酸
【０１７１】
エチル６２ｍｌに溶解させ、これに５％パラジウムカーボン（５０ｗｔ％含水品）を１．２４ｇ添加し、水素雰囲気下、２３℃で２４時間撹拌した。その後、反応液をろ過し、溶媒を除去し、これにｔ−ブタノール３００ｍｌ、カリウム−ｔ−ブトキシド  ６０．５ｇ（５００ｍｍｏｌ）、ヨウ化メチル  ７１．０ｇ（５００ｍｍｏｌ）を加え、２３℃で１２時間反応させた。これにトルエンを加え、有機層を水で洗浄し、溶媒を除去した。シリカゲルを用いたクロマトグラフィーにより精製し、下記式（１７）
【０１７２】
【化３２】
0005721544.tif 000033
【０１７３】
で示される２，２，４，４−テトラメチルシクロヘキサノン（ケトン化合物）を無色オイル４．８ｇ（２９．０ｍｍｏｌ、収率５８％）として得た。
【０１７４】
次に、前記式（１６）で示されるヨウ素体化合物  ５．７３ｇ（１０．０ｍｍｏｌ）をトルエン６０ｍｌに溶解させ、−１０℃に冷却した。この溶液にｎ−ブチルリチウム（１．６Ｍヘキサン溶液）  ６．９ｍｌ（１１．０ｍｍｏｌ）を滴下し、続けて前記式（１７）で示されるケトン化合物  １．７０ｇ（１１．０ｍｍｏｌ）を添加し、３０分撹拌した。反応液を水で洗浄し、溶媒を除去した後にアセトニトリルで再結晶を行うことで、下記式（１８）
【０１７５】
【化３３】
0005721544.tif 000034
【０１７６】
で示されるアルコール化合物を白色固体  ３．９６ｇ（６．６ｍｍｏｌ、収率６６％）として得た。
【０１７７】
このアルコール化合物をトルエン７９ｍｌに溶解させ、ｐ−トルエンスルホン酸一水和物  ５．０２ｇ（２６．４ｍｍｏｌ）を加え、還流温度で２時間反応させた。反応液を水で洗浄し、溶媒を除去し、シリカゲルを用いたクロマトグラフィーにより精製し、下記式（１９）
【０１７８】
【化３４】
0005721544.tif 000035
【０１７９】
で示されるナフトール化合物を淡黄色固体  ２．３ｇ（４．７ｍｍｏｌ、収率７１％）として得た。
【０１８０】
この生成物の元素分析値はＣ：８２．７６％、Ｈ：７．４２％であって、Ｃ３４Ｈ３６Ｏ３の計算値であるＣ：８２．８９％、Ｈ：７．３７％に良く一致した。
【０１８１】
また、プロトン核磁気共鳴スペクトルを測定したところ、δ−１．０〜４．５ｐｐｍ付近にアルキル基およびアルキレン基に基づく２４Ｈのピーク、δ５．５〜δ９．０ｐｐｍ付近にアロマティックなプロトンに基づく１１Ｈのピークを示した。
【０１８２】
さらに、１３Ｃ−核磁気共鳴スペクトルを測定したところ、δ１１０〜１６０ｐｐｍ付近に芳香環の炭素に基づくピーク、δ２０〜８０ｐｐｍにアルキル基およびアルキレン基の炭素に基づくピークを示した。
【０１８３】
上記の結果からナフトール化合物が前記式（１９）で示される化合物であることを確認した。
【０１８４】
（クロメン化合物の合成）
前記ナフトール化合物（１９）  １．００ｇ（２．０ｍｍｏｌ）と、下記のプロパルギルアルコール化合物
【０１８５】
【化３５】
0005721544.tif 000036
【０１８６】
０．８１ｇ（３．０ｍｍｏｌ）をトルエン５０ｍｌに溶解し、さらにカンファースルホン酸を０．０２ｇ加えて加熱還流下、１時間攪拌した。反応後、溶媒を除去し、シリカゲル上でのクロマトグラフィーにより精製することにより、白色粉末状の生成物１．０２ｇを得た。収率は６９％であった。
【０１８７】
この生成物の元素分析値は、Ｃ８２．２６％、Ｈ６．８１％であり、Ｃ５１Ｈ５０О５の計算値であるＣ８２．４５％、Ｈ６．７８％に極めてよく一致した。
【０１８８】
また、プロトン核磁気共鳴スペクトルを測定したところ、−１．０〜３．０ｐｐｍ付近にスピロ環のメチル、メチレンプロトンに基づく１８Ｈのピーク、２．３〜４．５ｐｐｍにメトキシ基のメチルプロトンに基づく１２Ｈのピーク、δ５．５〜９．０ｐｐｍ付近にアロマティックなプロトンおよびアルケンのプロトンに基づく２０Ｈのピークを示した。
【０１８９】
さらに１３Ｃ−核磁気共鳴スペクトルを測定したところ、δ１１０〜１６０ｐｐｍ付近に芳香環の炭素に基づくピーク、δ８０〜１４０ｐｐｍ付近にアルケンの炭素に基づくピーク、δ２０〜６０ｐｐｍにアルキルの炭素に基づくピークを示した。
【０１９０】
上記の結果から単離生成物は、下記式（Ｅｘ１）で示される化合物であることを確認した。
【０１９１】
【化３６】
0005721544.tif 000037
【０１９２】
（コーティング法により作製したフォトクロミックプラスチックレンズの物性評価）
上記方法で得られたクロメン化合物（Ｅｘ１）を、光重合開始剤、およびラジカル重合性単量体と混合してフォトクロミック硬化性組成物とし、該フォトクロミック硬化性組成物をレンズ基材表面に塗布し、さらに紫外線を照射して、レンズ基材表面の塗膜を重合した。
【０１９３】
フォトクロミック硬化性組成物としては、ラジカル重合性単量体として２，２−ビス（４−メタクリロイルオキシペンタエトキシフェニル）プロパン／ポリエチレングリコールジアクリレート（平均分子量５３２）／トリメチロールプロパントリメタクリレート／ポリエステルオリゴマーヘキサアクリレート（ダイセルユーシービー（株）製、ＥＢ−１８３０）／グリシジルメタクリレートをそれぞれ５０質量部／１０質量部／１０質量部／１０質量部／１０質量部の配合割合で配合したものを使用した。このラジカル重合性単量体の混合物９０質量部に対して、クロメン化合物１質量部を添加し十分に混合した後に、光重合開始剤であるＣＧＩ１８００｛１−ヒドロキシシクロヘキシルフェニルケトンとビス（２，６−ジメトキシベンゾイル）−２，４，４−トリメチル−ペンチルフォスフィンオキサイドの混合物（重量比３：１）｝を０．３質量部、安定剤であるビス（１，２，２，６，６−ペンタメチル−４−ピペリジル）セバケートを５質量部、エチレンビス（オキシエチレン）ビス[３−（５−ｔｅｒｔ−ブチル−４−ヒドロキシ−ｍ−トリル）プロピオネート]を３質量部、シランカップリング剤であるγ−メタクリロイルオキシプロピルトリメトキシシランを７質量部、およびＮ−メチルジエタノールアミンを３質量部添加して十分に混合し、フォトクロミック硬化性組成物とした。
【０１９４】
続いて、前記方法で得られたフォトクロミック硬化性組成物  約２ｇをＭＩＫＡＳＡ製スピンコーター１Ｈ−ＤＸ２を用いて、レンズ基材（ＣＲ３９：アリル樹脂プラスチックレンズ；屈折率＝１．５０）の表面にスピンコートした。この表面がコートされたレンズを窒素ガス雰囲気中で出力１２０ｍＷ／ｃｍ２のメタルハライドランプを用いて、３分間照射し、硬化させた（クロメン化合物が分散した高分子膜で被覆された光学物品（フォトクロミックプラスチックレンズ）を作製した。（高分子膜の厚さ：４０μｍ）。
【０１９５】
得られたフォトクロミックプラスチックレンズについて、２３℃における下記フォトクロミック特性を評価した。
【０１９６】
［１］  極大吸収波長（λｍａｘ）：  （株）大塚電子工業（株）製の分光光度計（瞬間マルチチャンネルフォトディテクターＭＣＰＤ３０００）により求めた発色後の極大吸収波長であり、発色時の色調の指標とした。
【０１９７】
［２］  発色濃度(Ａ０)：  前記極大吸収波長における、１２０秒間光照射した後の吸光度ε（１２０）と光未照射時の吸光度ε（０）との差｛ε（１２０）−ε（０）｝であり、発色濃度の指標とした。この値が高いほど光照射による着色変化が大きく、フォトクロミック性が優れているといえる。
【０１９８】
［３］  ダブルピーク性（ＡＹ／ＡＢ)：黄色（４３０ｎｍ〜５３０ｎｍに最大吸収波長を有する）の発色濃度（ＡＹ：λmaxの値）と青色発色部分（５３１ｎｍ〜６５０ｎｍに最大吸収波長を有する）の発色濃度（ＡＢ：λmaxの値）との比であり、ダブルピーク性の指標とした。
【０１９９】
［４］  退色半減期（τ１／２）：  １２０秒間光照射後、光の照射を止めたときに、試料の前記極大吸収波長における吸光度が（Ａ０）の１／２まで低下するのに要する時間であり、退色速度の指標とした。この時間が短いほど退色が速い。
【０２００】
［５］  吸収端（λ０）：  前記条件にて得られたフォトクロミックプラスチックレンズを試料として、これを一昼夜暗所にて保存したのち、室温にて紫外可視分光光度計（Ｓｈｉｍａｄｚｕ、ＵＶ−２５５０）にて３００ｎｍ〜８００ｎｍまでの紫外光の透過率（Ｔ％）を測定する。得られた紫外光吸収曲線の透過率（Ｔ％）が５０％となる点を通るように、該紫外光吸収曲線に対して接線を引き、その接線の透過率（Ｔ％）が０となる吸収波長を吸収端（紫外光スペクトルの吸収端）とし、初期着色の指標とした。この値が４２０ｎｍを超えると光未照射状態においても黄色い着色を有することになる。例えばメガネレンズのような光学物品においては、このような初期着色は透明性を低下させる原因となるため、少ないほうが好ましいく、吸収端は短いほうが好ましい。
【０２０１】
［６］  サーモクロミズム（Ｔ０）：  得られたフォトクロミックプラスチックレンズを試料として、上記吸収端の測定と同様に、３００ｎｍ〜８００ｎｍまでの透過率（Ｔ％）を測定する。得られた紫外光吸収曲線において、
８００ｎｍにおける透過率（Ｔ８００％）と、前記［１］の方法で測定した極大吸収波長λｍａｘにおける透過率（Ｔλ％）との差{（Ｔ８００％）−（Ｔλ％）}を評価し、サーモクロミズムの指標とした。図１に、実施例１、比較例１のフォトクロミックプラスチックレンズを測定した際の紫外光吸収曲線を示した。なお、極大吸収波長が２つ以上あるダブルピーク化合物においては、８００ｎｍにおける透過率と、それぞれの極大吸収波長λｍａｘにおける透過率との差を求め、その差が大きい方の値をサーモクロミズムの値とした。この値が小さいほどサーモクロミズムによる着色が小さく、光未照射状態の透明性が高い。
【０２０２】
従来、サーモクロミズムの評価はＴλ％の絶対値で評価していたが、本発明ではＴ８００％との差により評価した。クロメン化合物の光吸収がない８００ｎｍの透過率を基準とすることで、クロメン化合物由来の吸収を厳密に評価できる。４３０ｎｍ〜６５０ｎｍの透過率の最小値（黄色発色部分の極大吸収波長λｍａｘにおける透過率と、青色発色部分の極大吸収波長λｍａｘにおける透過率において、低くなる方の透過率の値）が８００ｎｍの透過率に近いほど、光未照射状態の透明性が高いことを示す。従来のＴλ％の絶対値評価では、プラスチックレンズ基材の反射等の影響を含めた評価であった。しかしながら、今回のこの方法によれば、該レンズ基材の影響を排除し、クロメン化合物そのものの、２３℃における着色状態（サーモクロミズム）を評価できる。
なお、表には、従来のサーモクロミズムの評価であった４３０〜６５０ｎｍの透過率の最小値（Ｔ’λ（％））も示す。
【０２０３】
［７］  残存率（Ａ５０／Ａ０）：  得られたフォトクロミックプラスチックレンズをスガ試験器（株）製キセノンウェザーメーターＸ２５により５０時間促進劣化させた。その後、前記発色濃度の評価を試験の前後で行い、試験前の発色濃度（Ａ０）および試験後の発色濃度（Ａ５０）を測定し、その比（Ａ５０／Ａ０）を残存率とし、発色の耐久性の指標とした。残存率が高いほど発色の耐久性が高い。
上記の方法で評価したフォトクロミック特性を下記表１にまとめた。
【０２０４】
比較例１
ケトン化合物として、４，４−ジメチルシクロヘキサノンを使用した以外は実施例１と同様の操作を行い、下記式（ＣＥ１）
【０２０５】
【化３７】
0005721544.tif 000038
【０２０６】
で示したクロメン化合物を合成した。このクロメン化合物を使用し、実施例１と同様の方法でフォトクロミックプラスチックレンズを作製し、フォトクロミック特性を評価した。その結果を表１に示す。
【０２０７】
【表１】
0005721544.tif 000039
【０２０８】
本発明のクロメン化合物を用いた実施例１のフォトクロミックプラスチックレンズは、比較例１（前記式（ＣＥ１）で示されるクロメン化合物）のフォトクロミックプラスチックレンズに比べ、サーモクロミズムの値が小さく、初期着色の点において、優れた性能を有していることがわかる。サーモクロミズムの比較を図１に示す。
【０２０９】
また、吸収端は、比較例１の化合物が４２４ｎｍであり、光未照射状態において黄色い着色があるのに対して、実施例１の化合物の吸収端は４１８ｎｍに短波長化しており、黄色い着色は大幅に低減されている。さらに、ダブルピーク性においても比較例１よりも実施例１の方が高く、優れた性能を有していることが分かる。
【０２１０】
実施例１の化合物（Ｅｘ１）と比較例１の化合物（ＣＥ１）は、インデノ（２，１−ｆ）ナフト（１，２−ｂ）ピラン構造における１３位のスピロ環基上のα位にメチル基を有するか否かの違いだけであるが、上述のように、サーモクロミズムによる初期着色とダブルピーク性という点が改善されるという効果がある。
【０２１１】
実施例２〜４
対応するケトン化合物を変えた以外は実施例１と同様の操作を行い、表２に示したクロメン化合物を合成した。得られた生成物について、実施例１と同様な構造確認の手段を用いて構造解析した結果、表２に示す構造式で示される化合物であることを確認した。表３にこれらの化合物の元素分析値、各化合物の構造式から求めた計算値および1Ｈ−ＮＭＲスペクトルの特徴的なスペクトルを示した。なお、実施例２および実施例３のクロメン化合物は、１３位のスピロ環に置換するメチル基により２種類の構造異性体が生成するため、これらの混合物として評価した。
【０２１２】
これらクロメン化合物を使用し、実施例１と同様の方法でフォトクロミックプラスチックレンズを作製し、フォトクロミック特性を評価した。その結果を表４に示す。
【０２１３】
【表２】
0005721544.tif 000040
【０２１４】
【表３】
0005721544.tif 000041
【０２１５】
比較例２〜３
下記式（ＣＥ２）、および（ＣＥ３）に対応するケトン化合物を用いた以外は実施例１と同様の操作を行い、下記式（ＣＥ２）、および（ＣＥ３）で示されるクロメン化合物を合成した。  これらクロメン化合物を使用し、実施例１と同様の方法でフォトクロミックプラスチックレンズを作製し、フォトクロミック特性を評価した。その結果を表４に示す。
【０２１６】
【化３８】
0005721544.tif 000042
【０２１７】
【化３９】
0005721544.tif 000043
【０２１８】
【表４】
0005721544.tif 000044
【０２１９】
本発明のクロメン化合物を用いた実施例２〜４は、１３位のスピロ環基上のα位に置換基を持たないクロメン化合物を使用した比較例２に比べて、サーモクロミズムおよび吸収端による初期着色が大幅に改善されており、適度な退色半減期を示すことがわかる。また、１３位のスピロ環基上のα位に水素原子を持たないクロメン化合物を使用した比較例３は、ダブルピーク性が高いものの、サーモクロミズムによる初期着色が大きい。
【０２２０】
実施例５〜１３
対応するケトン化合物を変えた以外は実施例１と同様の操作を行い、表５〜７に示したクロメン化合物を合成した。得られた生成物について、実施例１と同様な構造確認の手段を用いて構造解析した結果、表５〜７に示す構造式で示される化合物であることを確認した。また、表８にこれらの化合物の元素分析値、各化合物の構造式から求めた計算値および1Ｈ−ＮＭＲスペクトルの特徴的なスペクトルを示した。これらクロメン化合物を使用し、実施例１と同様の方法でフォトクロミックプラスチックレンズを作製し、フォトクロミック特性を評価した。その結果を表９に示す。
【０２２１】
【表５】
0005721544.tif 000045
【０２２２】
【表６】
0005721544.tif 000046
【０２２３】
【表７】
0005721544.tif 000047
【０２２４】
【表８】
0005721544.tif 000048
【０２２５】
比較例４〜８
下記式（III）〜（VII）で示される化合物を用いて、実施例１と同様の方法でフォトクロミックプラスチックレンズを作製し、フォトクロミック特性を評価した。その結果を表９に示す。
【０２２６】
【化４０】
0005721544.tif 000049
【０２２７】
【化４１】
0005721544.tif 000050
【０２２８】
【化４２】
0005721544.tif 000051
【０２２９】
【化４３】
0005721544.tif 000052
【０２３０】
【化４４】
0005721544.tif 000053
【０２３１】
【表９】
0005721544.tif 000054
【０２３２】
実施例１〜４と同様に、実施例５〜１３においても本発明のクロメン化合物を用いたフォトクロミックプラスチックレンズは、公知の化合物（III）〜(VII)を用いた比較例４〜８に比べて、サーモクロミズムが大幅に改善されており、初期着色が極めて少ないことがわかる。
【０２３３】
実施例１４〜２５（ナフトール化合物の合成）
実施例２〜実施例１３で使用したクロメン化合物（化合物Ｎｏ．Ｅｘ２〜Ｅｘ１３）の原料となるナフトール化合物を以下の方法で合成した。
【０２３４】
具体的には、実施例１に記載の合成方法に従いハライド化合物（ヨウ素体化合物）を合成し、所望のナフトール化合物に対応するケトン化合物を反応させて、目的とするナフトール化合物の合成を行った。実施例１と同様の構造確認の手法を用いて構造解析した結果、表２、４、５、６、７に示す実施例２〜１３で用いたナフトール化合物であることを確認した。表１０には、これら化合物の元素分析値、各化合物の構造式から求めて計算値、及び１Ｈ−ＮＭＲスペクトルの特徴的なスペクトルを示した。
【０２３５】
【表１０】
0005721544.tif 000055
【図１】
0005721544.tif 000060